СПОСОБ НЕПРЕРЫВНОГО ПРОИЗВОДСТВА МИНЕРАЛЬНОГО ПЕНОМАТЕРИАЛА НИЗКОЙ ПЛОТНОСТИ

3
1. Способ непрерывного производства минерального пеноматериала, плотность которого в сухом состоянии (d) составляет от 40 до 600 кг/м, включающий следующие стадии:
(i) смешивают:
цемент;
добавку, уменьшающую водопотребность;
от 0,5 до 10 масс. % относительно общей массы цемента ультратонких частиц, имеющих контактный угол между поверхностью жидкости и поверхностью твердого вещества, составляющий от 30 до 140°, и для которых D50 составляет от 10 до 600 нм;
воду, где массовое отношение вода/цемент составляет от 0,3 до 2,5;
ii) добавляют к смеси от 0,5 до 10 масс. % порообразующего агента по отношению к массе цемента;
(iii) наносят смесь, полученную на стадии (ii), на подложку;
(iv) оставляют смесь для расширения на подложке.
2
2. Способ по п. 1, где цемент смеси стадии (i) представляет собой цемент, имеющий удельную площадь поверхности по Блейну от 5000 до 9000 см/г.
3. Способ по п. 1 или 2, где в смеси стадии (i) или (ii) не используют вспенивающего агента.
4. Способ по любому из пп. 1-3, где смесь стадии (i) или (ii) дополнительно включает соль переходного металла, например, соль марганца или соль железа.
5. Способ по любому из пп. 1-4, где смесь стадии (i) дополнительно включает минеральную добавку, такую как пуццолан, шлак, карбонат кальция, летучая зола, песок или их смеси, частицы которой имеют D50 от 0,1 до 4 мм.
6. Способ по любому из пп. 1-5, где порообразующий агент, добавляемый на стадии (ii), представляет собой раствор перекиси водорода, раствор пероксомоносерной кислоты, раствор пероксодисерной кислоты, раствор щелочных пероксидов, раствор щелочноземельных пероксидов или раствор органического пероксида, такого как пероксиуксусная кислота или пероксибензойная кислота, или суспензию частиц алюминия, или их смеси.
7. Способ по любому из пп. 1-6, где смесь стадии (i) дополнительно включает ускоритель гидратации цемента, например хлорид кальция.
8. Способ по любому из пп. 1-7, где смесь, полученную на стадии (ii) не фракционируют.
9. Способ по любому из пп. 1-8, где на стадии (iii) смесь наносят без использования распыляющего сопла.
10. Способ по любому из пп. 1-9, где стадию (iii) осуществляют без распыления.
11. Способ по любому из пп. 1-10, где подложку, используемую на стадии (iii), обрабатывают перед нанесением смеси, полученной на стадии (ii).
12. Минеральный пеноматериал, который можно получить способом по любому из пп. 1-11.
13. Применение минерального пеноматериала по п. 12 в качестве изоляционного материала, в частности термо- или звукоизоляционного материала.